REVENDICATIONS 1. Laine minérale susceptible de se dissoudre dans un milieu physiologique, caractérisée en ce qu'elle comprend les constituants ci-après selon les pourcentages pondéraux suivants (CaO + MgO + BaO + Na2O + K20 + B203) - 2 x Al2O3 > 30 % RO 13,5 à 19,5 % R20 14,2 à 23 % RO/R20 0,70 à 0,95 CaO/MgO > 1,5 SiO2 47 à 58,5 % Al2O3 0 à 3,5 % B2O3 5 à 10 % Fe2O3 (fer total) 0 à 3 % avec RO : les oxydes des éléments de la colonne 2a du tableau périodique, dont CaO, MgO, BaO et SrO R2O : les oxydes de la colonne la du tableau périodique, dont Na2O, K2O, Li2O. 2. Laine minérale selon la revendication 1, caractérisée en ce quelle comprend les constituants ci-après qui, selon des pourcentages pondéraux respectent la relation (CaO + MgO + BaO + Na20 + K,O + B2O3) - 2 x Al2O3 > 30% et 35% et 3. Laine minérale selon la revendication 1, caractérisée en ce qu'elle comprend les constituants ci-après, qui, selon des pourcentages pondéraux, respectent la relation (CaO + MgO +BaO+Na2O+ K20 + B203) - 2 x Al2O3 > 40%. 4. Laine minérale selon la revendication 3, caractérisée en ce qu'elle comprend en pourcentage pondéral les constituants suivants (CaO + MgO + BaO + Na,O + K20 + B2O3) - 2 x Al2O3 40 à 42 %, notamment 40,2 à 41%. 5. Laine minérale selon l'une des revendications précédentes, caractérisée en ce qu'elle comprend en pourcentage pondéral les constituants suivants RO 14 à 17 %, notamment entre 1 5 et 16% 6. Laine minérale selon l'une des revendications précédentes, caractérisée en ce qu'elle comprend en pourcentage pondéral les constituants suivants R20 1 5 à 22%, notamment entre 17 et 20% 7. Laine minérale selon l'une des revendications précédentes, caractérisée en ce qu'elle comprend les constituants RO et R20 dans des teneurs telles que le rapport de leurs pourcentages pondéraux est RO/R2O 0,70 à 0,94, notamment entre 0,75 et 0,85%. 8. Laine minérale selon l'une des revendications précédentes, caractérisée en ce qu'elle comprend du CaO et du MgO dans des teneurs telles que le rapport de leurs pourcentages pondéraux est CaO/MgO > 1 ,9, de préférence de 2,2 à 14 9. Laine minérale selon l'une des revendications précédentes, caractérisée en ce qu'elle comprend en pourcentage pondéral le constituant suivant SiO2 48 à 58%, de préférence 55 à 57%. 10. Laine minérale selon l'une des revendications précédentes, caractérisée en ce qu' elle comprend en pourcentage pondéral le constituant suivant Al203 0,3 à 2,5 %, de préférence 0,5 à 1,5%. 11. Laine minérale selon l'une des revendications précédentes, caractérisée en ce qu'elle comprend en pourcentage pondéral le constituant suivant B2O3 5 à 9 %, de préférence 5,2 à 8%. 12. Laine minérale selon l'une des revendications précédentes, caractérisée en ce qu'elle comprend en pourcentage pondéral du fer exprimé en fer total sous forme Fe2O3 : Fe203 0,1 à 2%. 13. Laine minérale selon l'une des revendications précédentes, caractérisée en ce qu' elle comprend en pourcentage pondéral le constituant suivant BaO O à 3%, notamment 0,01 à 2% 14. Laine minérale selon l'une des revendications précédentes, caractérisée en ce qu elle comprend en pourcentage pondéral au plus 3% de chacun des composés suivants : ZnO, TiO2, SrO, Li2O, F, MnO, ZrO2, SO3, P20,. 15. Laine minérale selon l'une des revendications précédentes, caractérisée en ce qu'elle comprend en pourcentage pondéral, en tout, moins de 5% des composés suivants : ZnO, TiO2, P205, SrO, Li2O, F, MnO, ZrO2,SO3. 16. Laine minérale selon l'une des revendications précédentes, caractérisée en ce qu'elle comprend les constituants suivants, en pourcentages pondéraux : SiO2 55,2 - 58,3 % Al2O3 0 - 2 % CaO 10,4 - 14 % MgO 1 - 5,5 % Na2O 17 -20,5 % K2O 0 - 1,5 % B203 5 - 8 % Fe2O3 0 - 2 % 17. Laine minérale selon l'une des revendications précédentes, caractérisée en ce qu'elle est de diamètre moyen compris entre 1 et 10 micromètres. 18. Laine minérale selon l'une des revendications précédentes, caractérisée en ce qu elle présente une température de liquidus Tïjq inférieure à 1 1 500C, notamment inférieure à 1 1000C, de préférence comprise entre 910 et 9500C. 19. Laine minérale selon l'une des revendications précédentes, caractérisée en ce qu'elle présente un palier de travail d'au moins 300C, notamment d'au moins 500C, de préférence compris entre 50 et 1000C. 20. Laine minérale selon l'une des revendications précédentes, caractérisée en ce qu'elle présente une température de viscosité minimale de fibrage T10q2,5 comprise entre 9900C et 10100C. 21. Laine minérale selon l'une des revendications précédentes, caractérisée en ce qu'elle est obtenue par centrifugation interne. 22. Laine minérale selon l'une des revendications précédentes, caractérisée en ce qu elle présente une résistance hydrolytique évaluée par un résultat au test de DGG d'au plus 50 mg/g, notamment d'au plus 40 mg/g, notamment d'environ 20 à 35 mg/g. 23. Laine minérale selon l'une des revendications précédentes, caractérisée en ce qu'elle est obtenue à partir de matières vitrifiables comprenant en poids jusqu'à 80% de calcin. 24. Produit d'isolation thermique et/ou acoustique ou substrat de culture hors-sol comprenant au moins pour partie de la laine minérale selon l'une des revendications précédentes.